СПОСОБ ПОЛУЧЕНИЯ 3-ПЕНТЕННИТРИЛА ПУТЕМ ГИДРОЦИАНИРОВАНИЯ БУТАДИЕНА

1. Способ непрерывного производства 3-пентеннитрила, включающий
(a) приведение в контакт в реакционной зоне исходного сырья, содержащего циановодород, исходного сырья, содержащего 1,3-бутадиен, и композиции каталитического предшественника, причем композиция каталитического предшественника содержит никель с нулевой степенью окисления и, по меньшей мере, один мультидентатный фосфорсодержащий лиганд, выбранный из группы, состоящей из фосфита, фосфонита, фосфинита, фосфина и смешанного фосфорсодержащего лиганда или комбинации этих компонентов; и
(b) поддержание времени пребывания в реакционной зоне, достаточного для превращения примерно 95% или более циановодорода и получения реакционной смеси, содержащей 3-пентеннитрил и 2-метил-3-бутеннитрил, причем концентрацию 2-метил-3-бутеннитрила поддерживают ниже примерно 15 процентов по массе от общей массы реакционной смеси.
2. Способ по п.1, в котором молярное отношение циановодорода в исходном сырье к 1,3-бутадиену в исходном сырье находится в диапазоне от примерно 0,90:1,00 до примерно 1,04:1,00 и молярное отношение никеля с нулевой степенью окисления в исходном сырье к 1,3-бутадиену в исходном сырье находится в диапазоне от примерно 0,00005:1,00 до примерно 0,0050:1,00.
3. Способ по п.1, в котором температуру поддерживают в диапазоне от примерно 80°C до примерно 140°C.
4. Способ по п.1, в котором мультидентатным фосфорсодержащим лигандом является фосфит.
5. Способ по п.1, в котором мультидентатным фосфорсодержащим лигандом является фосфонит.
6. Способ по п.1, в котором мультидентатным фосфорсодержащим лигандом является фосфинит.
7. Способ по п.1, в котором мультидентатным фосфорсодержащим лигандом является фосфин.
8. Способ по п.1, в котором мультидентатным фосфорсодержащим лигандом является смешанный фосфорсодержащий лиганд, содержащий, по меньшей мере, одну комбинацию, выбранную из группы, состоящей из фосфита-фосфонита, фосфита-фосфинита, фосфита-фосфина, фосфонита-фосфинита, фосфонита-фосфина и фосфинита-фосфина или комбинации этих компонентов.
9. Способ по п.1, в котором температуру поддерживают в диапазоне от примерно 100°C до примерно 130°C.
10. Способ по п.1, в котором молярное отношение циановодорода в исходном сырье к бутадиену в исходном сырье находится в диапазоне от примерно 0,92:1,00 до примерно 0,98:1,00.
11. Способ по п.1, в котором молярное отношение никеля с нулевой степенью окисления в исходном сырье к бутадиену в исходном сырье находится в диапазоне от примерно 0,0001:1,00 до примерно 0,0010:1,00.
12. Способ по п.1, в котором время пребывания в реакционной зоне является достаточным для поддержания концентрации 2-метил-3-бутеннитрила равной или ниже примерно 10 процентам по массе от общей массы реакционной смеси.
13. Способ по п.1, дополнительно включающий, необязательно, приведение в контакт исходного сырья, содержащего 2-метил-3-бутеннитрил, в реакционной зоне.
14. Способ по п.1, в котором композиция каталитического предшественника дополнительно содержит, по меньшей мере, один монодентатный фосфорсодержащий лиганд, выбранный из группы, состоящей из фосфита, фосфонита, фосфинита и фосфина или смеси этих компонентов.
15. Способ по п.1, в котором мультидентатным фосфорсодержащим лигандом является бидентатный фосфит.
16. Способ по п.1, в котором мультидентатным фосфорсодержащим лигандом является бидентатный фосфонит.
17. Способ по п.1, в котором мультидентатным фосфорсодержащим лигандом является бидентатный фосфинит.
18. Способ по п.1, в котором мультидентатным фосфорсодержащим лигандом является бидентатный фосфин.
19. Способ по п.1, в котором мультидентатным фосфорсодержащим лигандом является бидентатный смешанный фосфорсодержащий лиганд, выбранный из группы, состоящей из фосфита-фосфонита, фосфита-фосфинита, фосфита-фосфина, фосфонита-фосфинита, фосфонита-фосфина и фосфинита-фосфина или комбинации этих компонентов.